БЕЗУСАДОЧНЫЙ КОНСТРУКЦИОННЫЙ КЕРАМИЧЕСКИЙ МАТЕРИАЛ ДЛЯ ЭНЕРГЕТИЧЕСКИХ УСТАНОВОК И СПОСОБ ЕГО ПОЛУЧЕНИЯ

1. Безусадочный конструкционный керамический материал для энергетических установок на основе нитрида бора и алюминия, отличающийся тем, что в его состав включен карбид кремния в следующей концентрации (мол.%) к ингредиентам:
нитрид бора
12,5-17,5
алюминий
37-43
карбид кремния
42,5-46
2. Способ получения безусадочного конструкционного керамического материала по п.1, заключающийся в предварительном рассеве исходного сырья, подготовке из него шихты, из которой формируют первичные заготовки, которые последовательно подвергают сушке, механической обработке и окислению, отличающийся тем, что после рассева осуществляют глубокую очистку исходного сырья, перед формовкой первичных заготовок проводят механическую активацию шихты, а после сушки первичных заготовок проводят их вакуумное спекание в интервале температур от 1150 до 1250°С с остаточным давлением 0,05 атм., последующую сушку заготовок и их высокотемпературный обжиг.
3. Способ по п.2, отличающийся тем, что механическую активацию проводят в планетарных мельницах.
4. Способ по п.3 отличающийся тем, что механическую активацию проводят с ускорением не менее 8 g.
5. Способ по п.2, отличающийся тем, что вакуумное спекание проводят в течение не менее 1 ч со скоростью подъема температуры 7-10°С в минуту.
6. Способ по п.2, отличающийся тем, что высокотемпературный обжиг проводят в низкоградиентных печах с градиентом температуры на 10 см ниже 1°С с продолжительностью не менее 100 ч при температуре 1200-1300°С на воздухе.